(57)【要約】  【課題】腐食環境下でも充分な耐食性を有すると同時に、強度の向上を図って充分な高温耐圧強度を有する自然冷媒用熱交換器に用いられるアルミニウム合金押出材を提供する。  【解決手段】  Ｓｉ：０．０５〜０．６ｗｔ％、Ｍｎ：０．５〜１．８ｗｔ％を含有し、Ｍｎ含有量とＳｉ含有量との比（Ｍｎ％／Ｓｉ％）を２．６〜３６とし、かつＦｅ：０．１〜０．９ｗｔ％、を含有し、Ｃｕ：０．１ｗｔ％以下に規制し、残部がＡｌおよび不可避不純物からなる組成を有する合金は、Ｍｎ％／Ｓｉ％比が所定に規定されかつＣｕが０．１ｗｔ％以下に規制された結果、腐食環境下でも極めて良好な耐食性を示すことができ、しかも高い高温耐圧強度を示すとともに、熱履歴後も高い室温強度を示すことができる。  【選択図】図１
2008208416.tif 000002
【特許請求の範囲】
【請求項１】
Ｓｉ：０．０５〜０．６ｗｔ％、Ｍｎ：０．５〜１．８ｗｔ％を含有し、Ｍｎ含有量とＳｉ含有量との比（Ｍｎ％／Ｓｉ％）を２．６〜３６とし、かつＦｅ：０．１〜０．９ｗｔ％、を含有し、Ｃｕ：０．１ｗｔ％以下に規制し、残部がＡｌおよび不可避不純物からなることを特徴とする自然冷媒用熱交換器に用いられるアルミニウム合金押出材。
【請求項２】
Ｓｉ：０．０５〜０．６ｗｔ％、Ｍｎ：０．５〜１．８ｗｔ％を含有し、Ｍｎ含有量とＳｉ含有量との比（Ｍｎ％／Ｓｉ％）を２．６〜３６とし、かつＦｅ：０．１〜０．９ｗｔ％、を含有し、さらにＴｉ：０．０５〜０．３ｗｔ％、Ｖ：０．０５〜０．３ｗｔ％のうち一種又は二種を含有し、Ｃｕ：０．１ｗｔ％以下に規制し、残部がＡｌおよび不可避不純物からなることを特徴とする自然冷媒用熱交換器に用いられるアルミニウム合金押出材。
【請求項３】
Ｓｉ：０．０５〜０．６ｗｔ％、Ｍｎ：０．５〜１．８ｗｔ％を含有し、Ｍｎ含有量とＳｉ含有量との比（Ｍｎ％／Ｓｉ％）を２．６〜３６とし、かつＦｅ：０．１〜０．９ｗｔ％、を含有し、さらにＭｇ：０．０５〜０．４ｗｔ％、Ｃｒ：０．０５〜０．２ｗｔ％、Ｚｒ：０．０５〜０．２ｗｔ％のうち一種又は二種以上を含有し、Ｃｕ：０．１ｗｔ％以下に規制し、残部がＡｌおよび不可避不純物からなることを特徴とする自然冷媒用熱交換器に用いられるアルミニウム合金押出材。
【請求項４】
外面に犠牲材が設けられる請求項１〜請求項３のいずれか一に記載の自然冷媒用熱交換器に用いられるアルミニウム合金押出材。
【発明の詳細な説明】
【技術分野】
【０００１】
この発明は、冷媒として二酸化炭素（ＣＯ２）で代表される自然冷媒を用いた冷凍サイクルを組んだ熱交換器、例えばカーエアコンにおける高温高圧となったガス冷媒を冷却するためのガスクーラー（コンデンサ）等の熱交換器の構造部材に適用されるアルミニウム合金押出材に関する。
【背景技術】
【０００２】
近年に至り、冷凍装置における脱フロン対策として、冷媒として自然冷媒、代表的には二酸化炭素を用いた冷凍装置の開発が進められている。このような二酸化炭素を冷媒とする冷凍装置を用いたエアコンにおいては、従来の一般的な冷媒であるフロンを用いた場合とは異なる新たな要請に応える必要がある。
【０００３】
すなわち、二酸化炭素を冷媒とするエアコン装置では、フロンを用いた場合よりも作動圧力が高く、圧縮した時の冷媒温度も高くなる。例えばコンプレッサの下流側において圧縮された二酸化炭素冷媒を冷却するためのガスクーラーでは、入口の冷媒温度が１２０〜２００℃という高温となることがある。したがって、二酸化炭素を冷媒とする場合は、フロンを冷媒とする場合よりも高温高圧での耐久性が優れていることが強く望まれる。
【０００４】
ところで、従来一般の熱交換器において、例えば冷媒を流通させるための冷媒流通穴を有するチューブ材、特にアルミニウム合金チューブ材としては、安価でかつ押出し加工性に優れたＪＩＳ１０５０合金で代表される純アルミニウム系合金を用いることが多い。しかるに、このような純アルミニウム系合金は、１５０℃以上の高温状態での強度低下が著しいため、二酸化炭素を冷媒として用いる場合には、その強度低下を補うべく、フロンを用いた場合よりもチューブ肉厚を著しく大きくして、その高温耐圧強度を高めることが行なわれている。
【０００５】
しかしながら上述のように熱交換器のチューブ材を著しく肉厚化すれば、当然のことながら熱交換器の重量の増大を招き、特に軽量性が要求される自動車用のエアコンとしては不適切なものになってしまう。
【０００６】
このような問題を解決するための方法としては、チューブ、タンクなどに用いるアルミニウム合金に、材料強度の向上に寄与する元素、すなわち強化元素を添加してアルミニウム合金自体の強度、特に高温強度を高めて薄肉でも高温耐圧強度の高いチューブ、タンクなどの材料を得る試みがなされている。ここで、アルミニウム合金における強化元素としては種々のものがあるが、簡単に強化するための元素としては、固溶強化による強度向上に寄与するＣｕがあり、そこで、チューブ、タンクなどの材料のアルミニウム合金として従来よりもＣｕを多量に添加するものを用いる試みがなされている（特許文献１参照）。
【０００７】
しかしながら、単純にＣｕを増量した場合には、次のような問題が生じることが判明した。すなわち前述のような１２０〜２００℃もの高温の冷媒温度に曝されれば、Ｃｕを多量に添加したアルミニウム合金では、粒界にＣｕ―Ａｌ系金属間化合物が析出して、その粒界付近の固溶Ｃｕ量が減少して、Ｃｕ欠乏層が生じてしまう。このような材料が腐食環境に置かれれば、結晶粒界内のＣｕ濃度の高い部分（Ｃｕリッチ部）と粒界のＣｕ欠乏層との間で電位差が生じて、粒界腐食が発生しやすくなる。そのため、Ｃｕを多量に添加したアルミニウム合金では、良好な耐食性を保つことが困難であり、また押出チューブについては良好な押出性を得ることも困難である。
【０００８】
一方、上述のようなＣｕの多量添加による粒界の腐食の問題を回避しつつ、強度向上を図るための方策としては、Ｃｕ添加をせずにＳｉを多く添加することも考えられ、特許文献２には不純物としてのＣｕを０．０５％以下に規制し、Ｓｉ：０．１〜１．２％含有させて、（Ｍｎ％／Ｓｉ％）を０．７〜２．５に規制する熱交換器用アルミニウム合金押出材が提案された。
【特許文献１】特開平１０−８１９３０号公報
【特許文献２】特開２００５−２５６１６６号公報
【発明の開示】
【発明が解決しようとする課題】
【０００９】
しかしながら、押出チューブの場合において、Ｓｉを多く添加した場合には、強度は向上するものの、晶出したＳｉにより押出しダイスの寿命を極端に低下させてしまうという新たな問題が発生する。またこのようにＳｉを添加したアルミニウム合金では、前述のような１２０℃〜２００℃の高温の冷媒温度に曝された場合、曝される前の室温強度と比較して著しい強度低下を招き、また１２０℃を越える温度域での高温強度も顕著に低下してしまう問題もある。
【００１０】
この発明は以上の事情を背景としてなされたもので、腐食環境下でも充分な耐食性を有すると同時に、強度の向上を図って充分な高温耐圧強度を有する自然冷媒用熱交換器に用いられるアルミニウム合金押出材を提供することを目的とするものである。
【課題を解決するための手段】
【００１１】
この出願の発明者等がアルミニウム合金押出チューブ材やタンク材の耐食性や強度、熱履歴後の強度と、合金成分組成との関係について詳細に実験・検討を重ねた結果、合金元素としてのＳｉ、Ｆｅ、Ｍｎ、Ｃｕの添加量を適切に調整し、特にＭｎ％／Ｓｉ％比を規定すること、Ｃｕを０．１ｗｔ％以下に規制すること、さらにＴｉ、Ｖ、Ｃｒ及びＺｒを適量だけ添加することによって、充分な耐食性を確保しつつ、高い高温耐圧強度、熱履歴後の強度が得られることを見出した。また、Ｍｇにおいては製造法に合った適量を添加することが可能で、Ｍｇを添加することで、さらに高い高温耐圧強度を確保できることを見出し、この発明をなすに至ったものである。
【００１２】
具体的には、請求項１の発明の自然冷媒用熱交換器に用いられるアルミニウム合金押出材は、Ｓｉ：０．０５〜０．６ｗｔ％、Ｍｎ：０．５〜１．８ｗｔ％を含有し、Ｍｎ含有量とＳｉ含有量との比（Ｍｎ％／Ｓｉ％）を２．６〜３６とし、かつＦｅ：０．１〜０．９ｗｔ％、を含有し、Ｃｕ：０．１ｗｔ％以下に規制し、残部がＡｌおよび不可避不純物からなる組成を有する合金であることを特徴とするものである。
【００１３】
また請求項２の発明の自然冷媒用熱交換器に用いられるアルミニウム合金押出材は、Ｓｉ：０．０５〜０．６ｗｔ％、Ｍｎ：０．５〜１．８ｗｔ％を含有し、Ｍｎ含有量とＳｉ含有量との比（Ｍｎ％／Ｓｉ％）を２．６〜３６とし、かつＦｅ：０．１〜０．９ｗｔ％、を含有し、さらにＴｉ：０．０５〜０．３ｗｔ％、Ｖ：０．０５〜０．３ｗｔ％のうち一種又は二種を含有し、Ｃｕ：０．１ｗｔ％以下に規制し、残部がＡｌおよび不可避不純物からなる組成を有する合金であることを特徴とする。
【００１４】
さらに請求項３の発明の自然冷媒用熱交換器に用いられるアルミニウム合金押出材は、Ｓｉ：０．０５〜０．６ｗｔ％、Ｍｎ：０．５〜１．８ｗｔ％を含有し、Ｍｎ含有量とＳｉ含有量との比（Ｍｎ％／Ｓｉ％）を２．６〜３６とし、かつＦｅ：０．１〜０．９ｗｔ％、を含有し、さらにＭｇ：０．０５〜０．４ｗｔ％、Ｃｒ：０．０５〜０．２ｗｔ％、Ｚｒ：０．０５〜０．２ｗｔ％のうち一種又は二種以上を含有し、Ｃｕ：０．１ｗｔ％以下に規制し、残部がＡｌおよび不可避不純物からなる組成を有する合金であることを特徴とする。
【００１５】
さらにこの発明の自然冷媒用熱交換器に用いられるアルミニウム合金押出材は外面に犠牲材を設ける様にしても良い。
【００１６】
以上の本発明の自然冷媒用熱交換器に用いられるアルミニウム合金押出材は、１２０〜２００℃の高温の熱履歴を受けた後でも充分な強度を維持し得る様にすることができ、１２０〜２００℃の環境下で使用しても良い。
【発明の効果】
【００１７】
この発明の自然冷媒用熱交換器に用いられるアルミニウム合金押出材によれば、腐食環境下でも極めて良好な耐食性を示すことができ、しかも高い高温耐圧強度を示すとともに、熱履歴後も高い室温強度を示すことができる。したがって二酸化炭素で代表される自然冷媒を用いた熱交換器における冷媒流通用の材料として、薄肉化しても充分な耐久性を示すことができ、カーエアコン等の苛酷な腐食環境下に曝される熱交換器の材料として最適である。
【発明を実施するための最良の形態】
【００１８】
次にこの発明の熱交換器用アルミニウム合金押出チューブ材やタンク材などの成分限定理由について説明する。
Ｍｎ：０．５〜１．８ｗｔ％
Ｍｎは、ろう付け加熱後に母相中に固溶し、強度を高めるよう機能する。
さらにＭｎの添加はアルミニウム合金の電位を貴にするため、チューブ材の外面にフィンを設ける場合においてチューブ材にＭｎを添加しておけば、フィンとの電位差を大きくして、外部耐食性を向上させることができる。これらの効果を確実に得るためには０．８ｗｔ％以上のＭｎを添加する必要があり、望ましくは０．９ｗｔ％以上のＭｎを添加する。また、Ｍｎ量が１．８ｗｔ％を越えれば、製造性の低下を避け得なくなるおそれがあり、したがってＭｎ量の上限は１．８ｗｔ％とした。より好ましいＭｎ量の上限は１．５ｗｔ％とした。
【００１９】
Ｓｉ：０．０５〜０．６ｗｔ％
Ｓｉは、ろう付け加熱後に母相中に固溶し、強度を高めるよう機能する。その効果を十分に発揮するために、下限を０．０５ｗｔ％とする必要がある。しかし、Ｍｎの添加により生成されるＡｌ−Ｍｎ−Ｓｉ系金属間化合物を生成することによって、固溶Ｍｎ量及び固溶Ｓｉ量が低下し、強度低下を招く。特に１２０〜２００℃程度の高温の冷媒温度に曝された場合には、曝される前の室温強度と比較して著しい室温強度の低下が生じるため、上限を０．６ｗｔ％とする必要がある。
【００２０】
上記のＭｎ及びＳｉの含有範囲において、Ｍｎ含有量とＳｉ含有量との比（Ｍｎ％／Ｓｉ％）を２．６〜３６とすることにより、１２０〜２００℃程度の高温の状況下に曝された場合に生じるＡｌ−Ｍｎ−Ｓｉ系金属間化合物の生成を抑制でき、結果的に固溶Ｍｎ量及び固溶Ｓｉ量が低下することによって、起こる強度低下を抑えられる。Ｍｎ含有量とＳｉ含有量との比（Ｍｎ％／Ｓｉ％）のさらに好ましい範囲は、４．６〜３６である。
【００２１】
Ｆｅ：０．１〜０．９％
Ｆｅは金属間化合物として晶出もしくは析出して、ろう付け後の強度を向上させる。また、押出材の場合、ＦｅはＡｌ−Ｍｎ−Ｆｅ系もしくはＡｌ−Ｍｎ−Ｆｅ−Ｓｉ系の金属間化合物を形成することにより押出性を向上させる。これらのＦｅ添加の効果を得るためには、０．１％以上のＦｅ量とする必要がある。一方、過剰にＦｅが含有されれば、Ｆｅを含む金属間化合物が表面に晶出して腐食速度を速め、また押出性を低下させてしまう。このような過剰なＦｅの含有による悪影響を回避するためには、Ｆｅ量は０．９％以下とする必要がある。
【００２２】
Ｃｕ：０．１％以下
次にＣｕを０．１％以下に規制する理由について説明する。
Ｃｕを０．１％を越えて添加すれば、ろう付け加熱後に１２０〜２００℃の高温に曝された場合に、粒界にＣｕ―Ａｌ系金属間化合物が析出して、その粒界付近の固溶Ｃｕ量が減少して粒界腐食感受性が高くなり、著しく耐食性が低下するとともに、強度も低下してしまう。このような現象を回避するためには、Ｃｕ量を０．１％以下に規制する必要がある。さらに、より好ましくは０．０５％未満に規制すると良い。
【００２３】
選択元素のＴｉ、Ｖ、Ｍｇ、Ｃｒ、Ｚｒについては以下のようになる。
Ｔｉ：０．０５〜０．３％，Ｖ：０．０５〜０．３％
Ｔｉ及びＶは、強度及び耐食性を向上させるのに寄与する。特に高温強度の向上に効果的である。  Ｔｉ及びＶによる強度アップは固溶によるもので、ＴｉやＶは拡散速度が非常に小さいため、新たな析出が起こりにくく、高温強度の低下を抑制できる。また、Ｃｕを０．１％に規制することにより、高温に曝された時の粒界腐食感受性を抑制することが可能であるが、ＴｉやＶを添加することにより、さらに耐食性を向上させることが出来る。
【００２４】
すなわち、アルミニウム合金中に添加されたＴｉ及びＶは、その濃度の高い領域と濃度の低い領域とに分かれ、それらが板厚方向に交互に積層状に分布する。そして、Ｔｉ及びＶ濃度の低い領域がＴｉ及びＶ濃度の高い領域よりも優先的に腐食することにより腐食形態が層状となり、その結果、板厚方向への腐食の進行が妨げられ、耐孔食性及び耐粒界腐食性が向上する。
【００２５】
このような高温強度、耐孔食性、耐粒界腐食性向上の効果を充分に得るためには、０．０５％以上のＴｉ及びＶが必要である。
また、０．３％を越えた量のＴｉ及びＶを添加すると鋳造時にＴｉ系及びＶ系の粗大な化合物が晶出し、押出工程での製造性を著しく低下させてしまうためＴｉ量及びＶ量を０．３％以下とする必要がある。
【００２６】
Ｍｇ：０．０５〜０．４％
Ｍｇは、強度向上に寄与する。Ｍｇ量が０．０５％以下であると、強度向上に寄与しなくなる。Ｍｇを０．４％以下に規定する理由は、０．４％を越えると押出の際に面圧が上がるため著しく製造性を低下させるとともに、ろう付けの際、Ｍｇがフラックスと反応してろう付性が低下するためである。
【００２７】
Ｃｒ：０．０５〜０．２％，Ｚｒ：０．０５〜０．２％
Ｃｒ及びＺｒは、強度向上に寄与する。Ｃｒ量及びＺｒ量が０．０５％以下であると、強度向上に寄与しなくなる。Ｃｒ及びＺｒを０．２％以下に規定する理由は、０．２％を越えると押出の際に面圧が上がるため著しく製造性を低下させるためである。
【００２８】
なお以上のような各成分の残部はＡｌおよび不可避的不純物とすれば良い。
この発明のアルミニウム合金押出材を製造するにあたっては、先ず前述の成分を目標として常法によりアルミニウム合金溶湯を溶製して、常法にしたがって例えばビレットに鋳造すれば良く、特にその方法が限定されるものではない。このようにして得られた鋳塊（ビレット）を用いて押出材を製造するにあたっては、鋳塊に均質化処理を施しておくことが望ましい。その後は、少なくとも押出し前に均熱化処理を施した後、押出しを行なえば良い。
【００２９】
なお上記均質化処理および均熱化処理における加熱方法や加熱条件、加熱炉の構造等についても特に限定されるものではない。さらに上記押出しにおいては、押出し形状は特に限定されるものではないが、熱交換器の形状等に応じて適切な押出し形状が選定される。この押出しに際しては、材料の押出し性が良好であることから、ホロー形状のものを多孔ダイを用いて良好に押出しすることも可能である。また押出しに際しての押出し方法（方式）も特に限定されるものではなく、押出し形状等に合わせて適宜通常の方法を適用することができる。
【００３０】
以上のようにして得られた上記押出材は、熱交換器用の材料として使用されるものであり、通常は冷媒（熱媒体）を流通させるタンク材やチューブ材として用いられる。
このような押出材は、熱交換器用部品として使用するに際して、他部材（例えばフィン材）と組付けて、ろう付けにより接合するのが一般的である。ここで、ろう付けに際にしての雰囲気や加熱温度、時間等の条件については特に限定されるものではなく、またろう付け方法も特に限定されない。このようにして得られる熱交換器は、タンク材やチューブ材が良好な押出性を有しているところから、効率的に製造することができるとともに、高耐圧特性を有しており、しかも良好な耐食性を有しているから、例えば厳しい腐食環境下で使用される自動車等においても、良好な耐久性を発揮することができる。特に、１２０〜２００℃の環境下で使用される自然冷媒用熱交換器に用いられるアルミニウム合金押出材として最適である。
【００３１】
なおこの発明の押出材は、これをそのまま熱交換器に使用しても良いが、場合によっては耐食性をより一層向上させるため、押出材の外表面に、押出材よりも電位が卑な材料からなる犠牲材を配置して犠牲材付き押出材とし、熱交換器に用いても良い。この場合の犠牲材としては、例えば金属Ｚｎ、Ａｌ−Ｚｎ合金等を用いることができる。またその犠牲材を押出材表面に形成するための具体的な方法、あるいは犠牲層の厚みなどは特に限定されるものではなく、従来の通常の熱交換器用の犠牲材付きアルミニウム合金材の場合と同様にすれば良い。
さらに、この発明の熱交換器用押出材は、冷媒流通穴として１つの穴を有するものに限られるものではなく、複数の冷媒流通穴を有する多穴チューブ形状としても良い。
【００３２】
［実施例］
本発明例及び比較例の多穴チューブ材の作製
表１のＮｏ．１〜Ｎｏ．２１に示す成分組成のＡｌ合金を常法により溶解・鋳造して、直径２００ｍｍのビレットを製造し、このビレットに６１０℃、４時間保持の条件で均質化処理を施し、長さ１０００ｍｍに切断して押出し用ビレットとした。これを再度５００℃に加熱して、マンドレルダイスにて押出して５穴の多穴チューブ材を作製した。
【００３３】
【表１】
2008208416.tif 000003
【００３４】
表１に示される様に本発明例であるＮｏ．１〜Ｎｏ．１４試験片のうち、Ｎｏ．１試験片にあってはＳｉ含有量は０．０５％、Ｆｅ含有量が０．１％、Ｃｕ含有量が０．０４％、Ｍｎ含有量が１．８％、残部Ａｌ及び不可避不純物であり、Ｍｎ含有量とＳｉ含有量との比（Ｍｎ％／Ｓｉ％）が３６．０であった。
Ｎｏ．２試験片にあってはＳｉ含有量は０．３％、Ｆｅ含有量が０．３％、Ｃｕ含有量が０．０４％、Ｍｎ含有量が１．５％、残部Ａｌ及び不可避不純物であり、Ｍｎ含有量とＳｉ含有量との比（Ｍｎ％／Ｓｉ％）が５．０であった。
Ｎｏ．３試験片にあってはＳｉ含有量は０．１％、Ｆｅ含有量が０．３％、Ｃｕ含有量が０．１％、Ｍｎ含有量が１．２％、残部Ａｌ及び不可避不純物であり、Ｍｎ含有量とＳｉ含有量との比（Ｍｎ％／Ｓｉ％）が１２．０であった。
Ｎｏ．４試験片にあってはＳｉ含有量は０．４％、Ｆｅ含有量が０．３％、Ｃｕ含有量が０．０４％、Ｍｎ含有量が１．１％、残部Ａｌ及び不可避不純物であり、Ｍｎ含有量とＳｉ含有量との比（Ｍｎ％／Ｓｉ％）が２．８であった。
Ｎｏ．５試験片にあってはＳｉ含有量は０．３５％、Ｆｅ含有量が０．３％、Ｃｕ含有量が０．０４％、Ｍｎ含有量が０．９％、残部Ａｌ及び不可避不純物であり、Ｍｎ含有量とＳｉ含有量との比（Ｍｎ％／Ｓｉ％）が２．６であった。
【００３５】
Ｎｏ．６試験片にあってはＳｉ含有量は０．２％、Ｆｅ含有量が０．９％、Ｃｕ含有量が０．０４％、Ｍｎ含有量が１．１％、残部Ａｌ及び不可避不純物であり、Ｍｎ含有量とＳｉ含有量との比（Ｍｎ％／Ｓｉ％）が５．５であった。
Ｎｏ．７試験片にあってはＳｉ含有量は０．３６％、Ｆｅ含有量が０．３％、Ｃｕ含有量が０．１％、Ｍｎ含有量が１．７％、残部Ａｌ及び不可避不純物であり、Ｍｎ含有量とＳｉ含有量との比（Ｍｎ％／Ｓｉ％）が４．７であった。
したがって以上の本発明例Ｎｏ．１〜Ｎｏ．７試験片にあってこの発明請求項１の条件を充足する。
【００３６】
Ｎｏ．８試験片にあってはＳｉ含有量は０．２５％、Ｆｅ含有量が０．３％、Ｃｕ含有量が０．０４％、Ｍｎ含有量が１．２％、Ｔｉ含有量が０．２％、残部Ａｌ及び不可避不純物であり、Ｍｎ含有量とＳｉ含有量との比（Ｍｎ％／Ｓｉ％）が４．８であった。
Ｎｏ．９試験片にあってはＳｉ含有量は０．２５％、Ｆｅ含有量が０．３％、Ｃｕ含有量が０．０４％、Ｍｎ含有量が１．２％、Ｖ含有量が０．２％、残部Ａｌ及び不可避不純物であり、Ｍｎ含有量とＳｉ含有量との比（Ｍｎ％／Ｓｉ％）が４．８であった。
【００３７】
Ｎｏ．１０試験片にあってはＳｉ含有量は０．２５％、Ｆｅ含有量が０．３％、Ｃｕ含有量が０．０４％、Ｍｎ含有量が１．２％、Ｍｇ含有量が０．２％、残部Ａｌ及び不可避不純物であり、Ｍｎ含有量とＳｉ含有量との比（Ｍｎ％／Ｓｉ％）が４．８であった。
Ｎｏ．１１試験片にあってはＳｉ含有量は０．２５％、Ｆｅ含有量が０．３％、Ｃｕ含有量が０．０４％、Ｍｎ含有量が１．２％、Ｃｒ含有量が０．１５％、残部Ａｌ及び不可避不純物であり、Ｍｎ含有量とＳｉ含有量との比（Ｍｎ％／Ｓｉ％）が４．８であった。
Ｎｏ．１２試験片にあってはＳｉ含有量は０．２５％、Ｆｅ含有量が０．３％、Ｃｕ含有量が０．０４％、Ｍｎ含有量が１．２％、Ｚｒ含有量が０．１５％、残部Ａｌ及び不可避不純物であり、Ｍｎ含有量とＳｉ含有量との比（Ｍｎ％／Ｓｉ％）が４．８であった。
【００３８】
Ｎｏ．１３試験片にあってはＳｉ含有量は０．２５％、Ｆｅ含有量が０．３％、Ｃｕ含有量が０．０４％、Ｍｎ含有量が１．１％、Ｖ含有量が０．２５％、残部Ａｌ及び不可避不純物であり、Ｍｎ含有量とＳｉ含有量との比（Ｍｎ％／Ｓｉ％）が５．５であった。
【００３９】
したがって以上の本発明例Ｎｏ．８、Ｎｏ．９、Ｎｏ．１３試験片にあってはこの発明請求項１の条件を充足すると共に、Ｔｉ：０．０５〜０．３ｗｔ％、Ｖ：０．０５〜０．３ｗｔ％のうち一種又は二種を含有するというこの発明請求項２の条件を充足する。
また以上の本発明例Ｎｏ．１０〜Ｎｏ．１２試験片にあってはこの発明請求項１の条件を充足すると共に、Ｍｇ：０．０５〜０．４ｗｔ％、Ｃｒ：０．０５〜０．２ｗｔ％、Ｚｒ：０．０５〜０．２ｗｔ％のうち一種又は二種以上を含有するというこの発明請求項３の条件を充足する。
【００４０】
また比較例であるＮｏ．１４〜Ｎｏ．２０試験片の中で、Ｎｏ．１４試験片にあってはＳｉ含有量は０．２％、Ｆｅ含有量が０．２％、Ｃｕ含有量が０．０５％、Ｍｎ含有量が１．１％、Ｔｉ含有量が０．３５％、残部Ａｌ及び不可避不純物であり、Ｍｎ含有量とＳｉ含有量との比（Ｍｎ％／Ｓｉ％）が５．５であった。
Ｎｏ．１５試験片にあってはＳｉ含有量は０．２％、Ｆｅ含有量が０．２％、Ｃｕ含有量が０．０５％、Ｍｎ含有量が１．１％、Ｖ含有量が０．３５％、残部Ａｌ及び不可避不純物であり、Ｍｎ含有量とＳｉ含有量との比（Ｍｎ％／Ｓｉ％）が５．５であった。
【００４１】
さらにＮｏ．１６試験片にあってはＳｉ含有量は０．５％、Ｆｅ含有量が０．５％、Ｃｕ含有量が０．０５％、Ｍｎ含有量が１．１％、Ｍｇ含有量が０．４５％、残部Ａｌ及び不可避不純物であり、Ｍｎ含有量とＳｉ含有量との比（Ｍｎ％／Ｓｉ％）が２．２であった。
またＮｏ．１７試験片にあってはＳｉ含有量は０．２％、Ｆｅ含有量が０．２％、Ｃｕ含有量が０．０５％、Ｍｎ含有量が１．１％、Ｃｒ含有量が０．２５％、残部Ａｌ及び不可避不純物であり、Ｍｎ含有量とＳｉ含有量との比（Ｍｎ％／Ｓｉ％）が５．５であった。
【００４２】
さらにＮｏ．１８試験片にあってはＳｉ含有量は０．２％、Ｆｅ含有量が０．２％、Ｃｕ含有量が０．０５％、Ｍｎ含有量が１．１％、Ｚｒ含有量が０．２５％、残部Ａｌ及び不可避不純物であり、Ｍｎ含有量とＳｉ含有量との比（Ｍｎ％／Ｓｉ％）が５．５であった。
またＮｏ．１９にあってはＳｉ含有量が０．８％、Ｆｅ含有量が０．５％、Ｃｕ含有量が０．１５％、Ｍｎ含有量が１．１％、残部Ａｌ及び不可避不純物であり、Ｍｎ含有量とＳｉ含有量との比（Ｍｎ％／Ｓｉ％）が１．４であった。
【００４３】
またＮｏ．２０にあってはＳｉ含有量が０．５％、Ｆｅ含有量が０．２％、Ｃｕ含有量が０．１５％、Ｍｎ含有量が０．９０％、残部Ａｌ及び不可避不純物であり、Ｍｎ含有量とＳｉ含有量との比（Ｍｎ％／Ｓｉ％）が１．８であった。
従来例であるＮｏ．２１にあってはＳｉ含有量が０．５％、Ｆｅ含有量が０．４％、Ｃｕ含有量が０．１５％、Ｍｎ含有量が１．１％、残部Ａｌ及び不可避不純物であり、Ｍｎ含有量とＳｉ含有量との比（Ｍｎ％／Ｓｉ％）が２．２であった。
【００４４】
したがって、Ｎｏ．１４試験片にあってはＴｉ含有量が０．３５％であり、Ｎｏ．１５試験片にあってはＶ含有量が０．３５％であって、Ｔｉ：０．０５〜０．３ｗｔ％、Ｖ：０．０５〜０．３ｗｔ％のうち一種又は二種を含有するとするこの発明請求項２の条件を充足せず、また請求項１、３の条件も充足しない。
さらにＮｏ．１６試験片にあってはＭｇ含有量が０．４５％、Ｎｏ．１７試験片にあってはＣｒ含有量が０．２５％、Ｎｏ．１８試験片にあってはＺｒ含有量が０．２５％であり、Ｍｇ：０．０５〜０．４ｗｔ％、Ｃｒ：０．０５〜０．２ｗｔ％、Ｚｒ：０．０５〜０．２ｗｔ％のうち一種又は二種以上を含有するとするこの発明請求項３の条件を充足せず、また請求項１、２の条件も充足しない。
【００４５】
またＮｏ．１９にあってはＳｉ含有量が０．８％、Ｃｕ含有量が０．１５％であり、  Ｍｎ含有量とＳｉ含有量との比（Ｍｎ％／Ｓｉ％）が1.4 であって、またＮｏ．２０にあってはＣｕ含有量が０．１５％、Ｍｎ含有量とＳｉ含有量との比（Ｍｎ％／Ｓｉ％）が1．８ であって、Ｓｉ：０．０５〜０．６ｗｔ％、Ｍｎ含有量とＳｉ含有量との比（Ｍｎ％／Ｓｉ％）を２．６〜３６、Ｃｕ：０．１ｗｔ％以下とするこの発明各請求項の条件を充足しない。
従来例であるＮｏ．２１についてもＣｕ含有量が０．１５％、Ｍｎ含有量とＳｉ含有量との比（Ｍｎ％／Ｓｉ％）が２．２であって、やはり Ｍｎ含有量とＳｉ含有量との比（Ｍｎ％／Ｓｉ％）を２．６〜３６、Ｃｕ：０．１ｗｔ％以下とするこの発明各請求項の条件を充足しない。
【００４６】
実施例１：
表１に示す本発明例及び比較例の多穴チューブ材の表面を、サンドブラスト法によりＲａ１０μｍ程度に粗面化した後、犠牲材として金属Ｚｎを溶射した。溶射方法はアーク溶射であり、溶射条件は、熱源温度４０００℃、粒子速度７５ｍ／ｓとした。また金属Ｚｎの被覆量は約９ｇ／ｍ２に制御した。このようにして金属Ｚｎを被覆した押出し多穴チューブを１００ｍｍの長さに切断した。
【００４７】
一方、Ｚｎを２ｗｔ％添加したＪＩＳ３００３合金にＪＩＳ４３４３合金を１０％クラッドしたクラッドフィン（０．１ｍｍ）をコルゲート加工し、前記多穴チューブに組付け、図１に示す形状の組付け試験片を作成した。図１に示す組付け試験片はチューブ管１、２にフィン３を取り付けてなる。
次にこのようにして組付けた試験片について、窒素雰囲気中で、６００℃×３分のろう付け加熱を行なった。その後さらに１８０℃×４８ｈｒの加熱履歴を与え、腐食試験片を作製した。
【００４８】
これらの腐食試験片について、ＪＩＳ  Ｈ８６０１に準じてＣＡＳＳ試験を１５００時間行なった。ＣＡＳＳ試験後、試験片からフィンを切り離し、チューブの腐食生成物を除去後、光学顕微鏡を用いてチューブ材の孔食深さを測定した。また孔食部位については、チューブの断面を光学顕微鏡により観察した。
【００４９】
表２中に、ＣＡＳＳ試験結果および粒界腐食の有無を示す。また前述のようにして得られたチューブ材の強度を調べるとともに、ろう付性や押出性を評価したので、その結果も併せて表２中に示す。
【００５０】
【表２】
2008208416.tif 000004
【００５１】
本発明例のＮｏ．１〜Ｎｏ．１３の多穴チューブ材は、ＣＡＳＳ試験１５００時間後でも良好な耐食性を示した。これに対し比較例のＮｏ．１９、Ｎｏ．２０及び従来例Ｎｏ．２１では、チューブが貫通してしまった。さらに比較例のＮｏ．１４、Ｎｏ．１５、Ｎｏ．１７、Ｎｏ．１８では、Ｔｉ、Ｖ、Ｃｒ、Ｚｒの含有量が規定範囲を越えるため、押出しをすることができなかった。また、比較例のＮｏ．１６については孔食特性が低下するとともに、押出性やろう付性が低下した。
【００５２】
実施例２：
表１に示す本発明例及び比較例の多穴チューブ材に窒素雰囲気中で６００℃×３分のろう付け加熱を行ない、高温強度評価試験片を作製した。そして各高温強度特性評価試験片を、１００℃、１５０℃、１８０℃の各温度に加熱して、それぞれ１５分間保持した後、その温度で強度を測定した。その結果を表３に示す。
表３中  注１）を付した引張強度（ＭＰａ）は、加熱温度履歴を与えない状態の室温強度を示す。また  注２）を付した室温強度低下量（MPa）は、加熱温度履歴を与えない状態の室温強度と１８０℃の加熱履歴を２０００ｈｒ与えた後の室温強度との差を示す。
【００５３】
【表３】
2008208416.tif 000005
【００５４】
表３に示すように、本発明例のＮｏ．１〜Ｎｏ．１３の多穴チューブ材では、保持温度１００℃、１５０℃、１８０℃の各温度での高温強度の低下が少ないが、比較例のＮｏ．１９、Ｎｏ．２０及び従来例のＮｏ．２１では、Ｍｎ％／Ｓｉ％比が規定範囲から外れるため、保持温度１００℃、１５０℃、１８０℃の各温度での高温強度の低下が大きくなった。
【００５５】
実施例３：
表１に示す本発明例及び比較例の多穴チューブ材に対し、窒素雰囲気中で６００℃×３分のろう付け加熱を行なった。さらに１８０℃において、２４ｈｒ、５００ｈｒ、２０００ｈｒの種々の時間の加熱履歴を与え、強度特性評価試験片を作製し、各加熱履歴後に室温まで放冷した状態での室温強度を測定した。その結果を表４に示す。
表４中  注１）を付した引張強度（ＭＰａ）は、加熱温度履歴を与えない状態の室温強度を示す。また  注２）を付した高温保持後強度低下量（MPa）は、加熱温度履歴を与えない状態の室温強度と１８０℃の加熱履歴を２０００ｈｒ与えた後の室温強度との差を示す。
【００５６】
【表４】
2008208416.tif 000006
【００５７】
表４に示すように、本発明例のＮｏ．１〜Ｎｏ．１３の多穴チューブ材では、１８０℃における２４ｈｒから２０００ｈｒの加熱履歴後でも室温強度の大きな低下が認められなかったが、比較例のＮｏ．１９、Ｎｏ．２０及び従来例のＮｏ．２１では、Ｍｎ％／Ｓｉ％比が規定範囲から外れるため、加熱履歴が長時間側で室温強度の低下が認められた。比較例のＮｏ．１６についてはろう付性が著しく低下したため、強度測定を行わなかった。
【００５８】
なお、以上の表１及び表３及び表４に示される様に、本発明例の中でＮｏ．４試験片にあってはＭｎ含有量とＳｉ含有量との比（Ｍｎ％／Ｓｉ％）が２．８であり、またＮｏ．５試験片にあってはＭｎ含有量とＳｉ含有量との比（Ｍｎ％／Ｓｉ％）が２．６であって、いずれも４．６未満であることから、他の本発明例に比して１８０℃の温度履歴後の強度低下量及び高温保持後の強度低下量が大きくなった。
【００５９】
さらに、以上の表１及び表２に示される様に、Ｎｏ．３試験片及びＮｏ．７試験片にあってはＣｕ含有量が０．１％であり、いずれも０．０５％を超える結果、他の本発明例に比して                                              CASS試験後の最大孔食深さが深くなった。
【図面の簡単な説明】
【００６０】
【図１】本発明の実施例において作成した組付け試験片の概念図。
【符号の説明】
【００６１】
１，２・・・チューブ管、３・・・フィン。
【図１】
2008208416.tif 000007